(57)【特許請求の範囲】
【請求項１】
第２の半導電性基板上に第１の基板を接着するステップを含み、接着の前に前記第１の基板と前記第２の基板との間に接着層を形成するステップを含み、前記接着層は第１の基板の表面上に所定のパターン状に分布し、相補的パターン状に分布した異なるタイプの領域により相互に分離した複数の島を含むことを特徴とし、前記島は第１の基板の材料のプラズマ処理により形成され、
前記プラズマは、Ｏ２タイプまたはＮ２タイプのもの、又はその混合タイプのものであり、
接着のステップに引き続き、第２の基板と第１の基板を剥離するステップが行われ、
前記剥離ステップの前に、薄層は最終的支持体に接着され、
接着の前に、前記薄層の範囲を定めるために脆弱化区域が第２の基板内に作成され、
接着後に、前記薄層が第１の基板上に移転されるように、第２の基板の残部は、脆弱化区域に沿って切り離されることを特徴とする複合基板を製造する工程。
【請求項２】
異なるタイプ前記領域は、島の材料とは異なる材料からできていることを特徴とする請求項１に記載の工程。
【請求項３】
異なるタイプの前記領域は、空きであることを特徴とする請求項１に記載の工程。
【請求項４】
ｉ）第１の基板の表面上に、前記相補的パターン状にマスクを形成するステップであって、前記マスクは前記パターンに対応する区域を被覆しないことを特徴とするマスクを形成するステップと、
ｉｉ）マスクにより被覆されない第１の基板の前記区域内に前記島を形成するステップと
を含むことを特徴とする請求項１乃至３のいずれか１項に記載の工程。
【請求項５】
マスク除去のステップｉｉｉ）がステップｉｉ）の中または後に行われることを特徴とする請求項４に記載の工程。
【請求項６】
接着操作は、分子付着接着操作であることを特徴とする請求項１乃至５のいずれか１項に記載の工程。
【請求項７】
接着の後、接着エネルギーを増強することを意図して熱処理が行われることを特徴とする請求項１乃至６のいずれか１項に記載の工程。
【請求項８】
前記剥離の操作は、化学エッチングにより行われることを特徴とする請求項１に記載の工程。
【発明の詳細な説明】
【技術分野】
【０００１】
本発明は、２つの基板の接着により複合基板を製造する工程に関し、接着の前に、構造が伸縮可能であり、該複合基板内で獲得される所望の接着エネルギーに基づく接着層が形成されることを特徴とする複合基板を製造する工程に関する。
【背景技術】
【０００２】
多くの微小電子工学、光電子工学、および電子工学的応用分野では、２つの接着された基板からでき上がる複合基板内の接着エネルギーを制御することが有利である。
【０００３】
接着エネルギーの制御は、特に、複合基板を剥離しようとする時に起こる。複合基板の剥離とは、この本文内では、接着された基板を、損傷を与えることなく分離することであると理解されたい。
【０００４】
例えば、基板から半導電性層を剥離することができるということは、該層が電子部品のすべてまたは１部を含んでいるかいないかに拘わらず、究極的には該層を他の支持基板上へ移転する目的のために、興味がある技術である。
【０００５】
この目的のために、接着エネルギーは、基板の片方または両方を損傷することなく複合基板の剥離を可能とするためには十分に小さくなければならない。
【０００６】
他方で、剥離をしようとする瞬間の前に、接着された基板が分離してしまうのを避けるためには、接着エネルギーは十分に大きくなければならないことが多い。
【０００７】
１つの、特に有利な応用分野は、絶縁体から取り除くことができる、絶縁体上の半導体（ＳｅＯＩ）型の基板を使用することにある。このようなＳｅＯＩ基板は、いわゆる仲介基板、絶縁性層および半導電性層を続けて含む。絶縁体からの除去は、半導電性層が自由になり、また仲介基板が再利用可能になる。
【０００８】
半導電性層を究極の支持基板上へ移転させ、また、仲介基板を究極的に復元させるために色々な方法が開発されてきた。
【０００９】
特許文献１は、界面の機械的な強度の程度を制御するために２つの表面のうちの少なくとも１つを前処理するステップを含む、１つのウェーハの表面と他のウェーハの表面とを接着することにより界面を作成することを記述している。
【００１０】
この処理は、少なくとも１つの表面の凹凸化および／または親水性を制御するステップからなり、その効果は剥離可能な界面の接着エネルギーを低減し、それにより、除去を容易にすることができる。
【００１１】
実際問題として、微視的スケールでは、従来技術で行われる凹凸化は、表面の空洞を作成する。その結果、実際の接触表面の面積は、接着界面の面積よりも小さく、これは接着エネルギーを低減させることが可能である。しかしながら、凹凸化技術は、処理された表面上での空洞の分布が無秩序で不均一であるという不利な点を有している。更に、空洞の形状と寸法（深さと面積）は一定ではない。
【００１２】
この結果は、この工程が、所定の、再現性ある接着エネルギーを獲得することを可能とはしないということになる。
【００１３】
更に、この処理は、基板の全表面に適用されるものであり、界面の特定区域に異なる処理をすることを可能とするものではない。
【００１４】
特許文献２において詳述されている他の技術は、異なる機械的な強度の区域を有する界面を作成することを提案している。この文献は、層剥離の危険性を回避するために、より強い機械的な強度を有する、少なくとも１つの第２の周辺区域により取り囲まれた、信頼できる程度の機械的な強度を有する、少なくとも１つの第１の区域を実現する。特に、このような界面は、より強い機械的な強度の区域により囲まれた信頼できる機械的な強度の包みの形状になっていて、各包みは、１つの成分に対応している。
【００１５】
それ故に、この工程は、包みにより差別化された接着エネルギーを有する界面を作成することを可能にすると理解されるが、このように区画化された包みは、（１マイクロメートルから数ミリメートルの範囲の）かなりの寸法であり、その結果、除去操作中に割れる恐れがある、ということになる。
【００１６】
それ故に、接着界面の表面条件、したがってその接着エネルギーが十分に小さなスケールで制御可能ではないので、上記の処理は精密ではない。
【００１７】
更に、最適な接着のために完全に一様な、平坦な界面を必要とする。
【００１８】
接着エネルギーが制御されることを特徴とする剥離可能な基板を提供するための他の方法は、特許文献３に開示されている。この方法は、片方の基板の表面上に空洞を形成するステップにあり、基板は空洞の間の領域においてだけ接着されるようする。空洞の全表面の制御により接着エネルギーは制御される。しかしながら、接触している材料は、比較的低い接着エネルギーを有するシリコンのような材料であるので、この方法は、空洞の間の領域において高い接着エネルギーを獲得することができない。この方法は、このように、場合により、低すぎるような、限定された接着エネルギーを有する複合基板を提供するものである。
【先行技術文献】
【特許文献】
【００１９】
【特許文献１】ＷＯ０２/０８４７２２号公報
【特許文献２】ＷＯ０２/０８４７２１号広報
【特許文献３】ＦＲ２７８３２３５号広報
【００２０】
【非特許文献１】プロスル（Ｐｌｏｅｓｓｌ）ら、；材料科学と工学（Ｍａｔｅｒｉａｌ  Ｓｃｉｅｎｃｅ  ａｎｄ  Ｅｎｇｉｎｅｅｒｉｎｇ），Ｒ２５巻、（１９９９年）、ページ１-８８、モデルはページ８に。
【非特許文献２】ヴィタール（Ｖｉｔａｌｅ）ら、「高密度プラズマによるポリシリコン・ゲート・エッチングにおけるプラズマ酸化によって引き起こされるシリコンの堀の深さの低減（Ｒｅｄｕｃｔｉｏｎ  ｏｆ  ｓｉｌｉｃｏｎ  ｒｅｃｅｓｓ  ｃａｕｓｅｄ  ｂｙ  ｐｌａｓｍａ  ｏｘｉｄａｔｉｏｎ  ｄｕｒｉｎｇ  ｈｉｇｈ- ｄｅｎｓｉｔｙ  ｐｌａｓｍａ  ｐｏｌｙｓｉｌｉｃｏｎ  ｇａｔｅ  ｅｔｃｈｉｎｇ）」、ジャーナル・オブ・ヴァキュアム・サイエンス・アンド・テクノロジー（Ｊ.  Ｖａｃ.  Ｓｃｉ.  Ｔｅｃｈｎｏｌ.）、Ｂ２１巻、５号、９／１０月２００３年。
【発明の概要】
【発明が解決しようとする課題】
【００２１】
本発明の目的は、このような不利な点を救済し接着エネルギーが増減可能であり再現性がある複合基板を提案することであり、それによって、例えば、一方では、強度の高い接着エネルギーを持つ接着を、および他方では、破断の危険性なく実行できる剥離操作を保証することである。
【００２２】
本発明の目的は、値そのものと界面上での分布という意味で、複合基板の引き続く使用目的に基づいて、接着界面での接着エネルギーが選択的に調節可能である値を持つ複合基板を実現することができる工程を提供することである。
【００２３】
このような工程は、ある範囲の剥離容易性をもつ、すなわち、比較的小さな、又は大きなエネルギーを加えることによって剥離することができる基板を実現することを可能とする。
【課題を解決するための手段】
【００２４】
この文書に於いては、複合基板の接着エネルギーとは、２つの基板を分離するために必要なエネルギーであると定義される。２つの基板間の接着層が異なる材料でできている場合は、接着エネルギーは、界面上で一様ではない。複合基板の接着エネルギーは、大きな接着強度を持つ材料が接触している界面の領域では高く、接触している材料が小さな接着強度をもつ界面の領域では低い。したがって高い接着エネルギーを持つ領域と低い接着エネルギーをもつ領域の相対的面積に基づいて複合基板の平均接着エネルギーを決定することができる。
【００２５】
本発明によれば、第２の半導電性基板上に第１の基板を接着することによって複合基板を製造するための工程が提案される。その工程は、該基板間に接着層を形成するステップを備え、該接着層は、所定のパターンで第１の基板の表面上に分布して、相補的パターンで分布した異なるタイプの領域によってお互いが分離された島を含む。島は、第１の基板の材料のプラズマ処理によって形成される。
【００２６】
更に、本発明の他の有利な、しかしこれに限定するものではないところの特徴によれば、
―異なるタイプの該領域は、島の材料とは異なる材料からできている。
―異なるタイプの該領域は、空である。
―該工程は、
ｉ）該相補的パターンで第１の基板の表面上にマスクを形成するステップであって、該マスクは、該パターンに対応する該区域は被覆しないことを特徴とするマスクを形成するステップと、
ｉｉ）該マスクによって被覆されない第１の基板の該区域に該島を形成するステップと
を含む。
―該プラズマは、Ｏ２タイプまたはＮ２タイプのもの、又はその混合タイプのものである。
―マスク除去のステップｉｉｉ）がステップｉｉ）の中または後に行われる。
―接着の前に、薄層の範囲を定めるために脆弱化区域が第２の基板内に作成される。
―接着後に、第２の基板の残部は、脆弱化区域に沿って切り離される。
―接着操作は、分子付着接着操作である。
―接着の後、接着エネルギーを増強することを意図して熱処理が行われる。
―接着のステップに引き続き第１の基板から第２の基板を除去するステップが行われる。
―除去の操作は、化学エッチングによって行われる。
―剥離操作の前に、薄層は、最終的支持体に接着される。
【００２７】
本発明の他の特徴と利点は、以下の付属の図面を参照しながら次の記述を読むことによってより鮮明になるであろう。
【図面の簡単な説明】
【００２８】
【図１】本発明による複合基板を示す図である。
【図２】島の第１の代替の分布を示す図である。
【図３】島の第２の代替の分布を示す図である。
【図４】チャネルが閉じてしまう島の厚さの限界をシミュレートするグラフである。
【図５Ａ】接着層を形成するためのステップを示す図である。
【図５Ｂ】接着層を形成するためのステップを示す図である。
【図５Ｃ】接着層を形成するためのステップを示す図である。
【図６Ａ】自己支持層を除去するためのステップを示す図である。
【図６Ｂ】自己支持層を除去するためのステップを示す図である。
【図７Ａ】接着後、最終基板上へ移転される層を剥離するステップを示す図である。
【図７Ｂ】接着後、最終基板上へ移転される層を剥離するステップを示す図である。
【図７Ｃ】接着後、最終基板上へ移転される層を剥離するステップを示す図である。
【図７Ｄ】接着後、最終基板上へ移転される層を剥離するステップを示す図である。
【発明を実施するための形態】
【００２９】
次の記述は、絶縁体上のシリコン（ＳＯＩ）型の複合基板にとりわけ当てはまるが、ＧｅＯＩ（絶縁体上のゲルマニウム）、ＧａＮＯＩ（絶縁体上のＧａＮ）、ＧａＮＯＳ（サファイヤ上のＧａＮ）、ＳｏｐＳｉＣ（ポリＳｉＣ上のシリコン）、ＳａｐＯＳ（サファイヤ上のサファイヤ）基板、または絶縁体層上の強誘電体または圧電体を含むその他の基板のような他の材料だけでなく、部品がその上にすでに部分的にまたは全体として作成されている基板（３Ｄ集積、処理済みの層を裏返しにする技術）にも適用できる。
【００３０】
図１を参照すると、本発明による複合基板は、少なくとも１つの第１の基板１０と、接着層２０と、および第２の基板３０とを順に含んでいる。
【００３１】
第１の基板１０は、機械的な支持基板として働く。
【００３２】
これに関して、複合支持基板を剥離しようとする場合には、第１の基板１０は、仲介基板と看做すこともできる。その理由は、この基板は、基板３０から最終の半導電性層を製造することを可能にし、半導電性層は、次に最終基板上へ移転され、この基板１０は、剥離後は、任意選択肢として、再利用することもできるからである。この第１の基板１０は、半導電性または非導電性材料、たとえばシリコンでできている。それは、単一の層または異なる材料の多層からなっていてもよい。
【００３３】
第２の基板３０は、ソース基板と看做すことができる。その理由は、スマート・カット（商標）型の工程では、薄層３１を第１の基板１０または仲介基板へ移転するのを可能にする脆弱化ゾーンを含むからである。この第２の基板３０またはソース基板は、例えば、シリコンのような半導電性材料でできている。それは、単一の層から成り立っていてもよいし、引き続く所望の利用形態に基づいてＳｉＯ２またはＳｉ３Ｎ４層でカバーされたシリコンの層のように、異なる材料のいくつかの層からできていてもよい。
【００３４】
接着層２０は、異なるタイプの領域２２によって互いが分離された複数の島２１から形成されている。
【００３５】
特に有利な様式としては、島２１は、ＳｉＯ２またはＳｉ３Ｎ４のような絶縁性材料でできている。
【００３６】
第１の実施形態によれば、異なるタイプの該領域は、島の材料とは異なる材料でできている。
【００３７】
島が、基板１０の表面に比べて非常に薄い厚さを持つ場合には、接着層は、例えば、基板１０がシリコンである場合を考慮して、シリコン領域２２で分離された酸化物の島２１を含む。
【００３８】
この場合、島２１の厚さは十分に薄いので、接着は、基板１０および３０の間で、島２１の間の領域２２内で起こり、シリコンに関する限り小さな接着エネルギーを持つことになる。
【００３９】
比較として、酸化物の島と基板３０の間の接着エネルギーはより大きい。
【００４０】
このように、島２１の全表面と島の間の領域２２の全表面との制御によって複合基板の接着エネルギーを変化させることができると理解できよう。
【００４１】
他の実施形態によれば、異なるタイプの該領域２２は空であり、そのために島２１の上表面は、第１の基板１０の表面に比べて高くなっている。この明細書の残りの部分では、島を取り囲むこの空の領域２２は、「チャネル」という用語によって指定されることもある。見てとれるであろうが、このようなチャネルの存在は、第２の基板３０と第１の基板１０との剥離を可能にする。
【００４２】
島２１が空隙により取り囲まれていると考えられる厚さは、使用する材料および引き続く熱処理に依存する。実際問題として、これらの島の高さが小さすぎると、島の間のチャネルを閉ざそうとする機械的な力が存在する。特に、熱処理が島を含む構造に施されると、島の材料の形状が変わり、島の間に存在する空隙を充満する傾向を有する。
【００４３】
この点に関して、非特許文献１に提供されたモデルを参照することができる。このモデルを採用した図４は、チャネルが閉ざされる限界高さを示す。１ｎｍより厚い厚さを持つ島では、チャネルは閉ざされることなく得られることが見て取れる。
【００４４】
従って、１００ナノメートル迄に亘る島２１間の距離に対しては、島がＳｉＯ２でできていて、軽い熱処理が施される場合には、１ナノメートルの程度の島２１の厚さで十分であると考えられる。他方では、重い熱処理の場合には、島２１の間に空隙領域２２を実現して、それによって島の間にチャネルを形成するためには、厚さが数ナノメートルの、より精密には厚さが５０から１００Åのオーダーの島２１を形成する必要がある。より狭いチャネルに限定していくことも可能であり、すなわち、チャネルの幅を１ｎｍの１０分のいくつかの程度にすることもできる。
【００４５】
１つの好適な実施形態によれば、島２１の厚さは、一定であり、５から１０００Åの間、好適には、１０から１００Åの間である。
【００４６】
島２１は、第１の基板の表面上を特定のパターンで分布していて、異なるタイプの領域２２は、相補的パターンで分布している。該パターンは、複合基板および／または選択された剥離技術にとって所望の接着エネルギーにより最適化することができる。
【００４７】
例えば、化学的手段（液体または気体）による剥離に対しては、チャネルが、例えば、図２に示すようにエッチング液体が層２０への伝搬を可能にする放射状の配置や、同心円形の他の配置が選択される。そこで、数百ナノメートルから数μｍまでの幅となりうる島２１を分離している、数十ｎｍから数百ｎｍまでのオーダーの幅を有するチャネル２２を作成することができる。エッチング液体が接着層２０の中心へ伝搬することを可能にするのはチャネルであるので、この状況では、チャネル２２のサイズを制御することが島２１のサイズを制御することよりも重要である。
【００４８】
機械的な剥離が選択される時は、破断波の伝搬においてうねりを起こさないようにし、破断が起こるのを防ぐために、ほぼ同一の形状と小さな寸法の島を持つ、例えば、図３に示すようにできるだけ均一な島の分布が好適である。島２１は、数ｎｍから数１０ナノメートル、またはさらに数１００ナノメートルまでになる寸法をもち、ほぼ同じ寸法を持つチャネル２２によって分離されるように次いで形成される。接着エネルギーは、島２１の表面とチャネル２２の表面の比によって制御される。
【００４９】
特にウェーハ端部について剥離を容易にするために、化学的に補助された機械的な剥離を行うことも可能である。
【００５０】
このように、島２１の長さと幅は、約１ナノメートルから数マイクロメートルの範囲で、好適には、１ｎｍから１マイクロメートルに範囲で、さらに好適には１ｎｍから数１０ナノメートルの範囲で変化してもよい。このように、除去操作中に破断を起こす危険性がないように、島２１は十分に小さい。
【００５１】
表面の配置はこのように決められた。すなわち、一連の島が、第１の基板の上表面と島の上表面との間に一定の段差を持つ所望のパターンを持って分布している。配置は、それ故に、島の厚さだけでなく、その表面、および第１の基板の表面上のその分布も考慮している。
【００５２】
このように接着層は、第２の基板３０との組み立て時に良質の接着を実現することができるという利点を有する。実際問題として、島は全て同一水準にあるので、接着層は、不連続的であっても均一の厚さを有する。そのことにより、適当な接着エネルギーを確保することができる。
【００５３】
接着層は、島と同じ材料でできているが連続的である層と比較して剥離が容易であるという更なる利点を持つ。
【００５４】
実際問題として、接着表面は、島の全表面に対応し、それ故に、２つの基板間の界面の全表面よりも小さい。
【００５５】
第２の基板３０を第１の基板１０から分離するために印加すべき剥離力の程度は、それ故に、より小さい。
【００５６】
化学エッチングは、剥離操作のために特によく適していることがわかる。
【００５７】
実際問題として、空隙領域２２により形成されるチャネルは、２つの基板１０および３０の組み立てにより形成される界面の中心への距離までエッチング液体（または気体）の拡散を可能にし、これにより全表面にわたっての均一な剥離を促進する。
【００５８】
樹脂のマスクを通したエッチングが望ましい場合には、フッ化水素酸（ＨＦ）又はフッ酸アンモニウムを使うのが好適であろう。液体形状では、フッ化水素酸は、５から５０％の範囲にわたる濃度で使用するのが好適である。気体の形状では、ＨＦは、それが気体になるのに十分な温度で（即ち、４９％になるまで水で希釈したＨＦでは１０６℃より高い温度で）使用される。
【００５９】
エッチングされる材料がＳｉＯ２以外である場合は、当業者によく知られた適当なエッチング液体が使用されよう。
【００６０】
チャネルが間に存在するには島２１の厚さが薄すぎる場合でも、および接着層２０が微視的スケールで平坦に見える場合でも、島２１の少しは盛り上がった表面は、島と島の間の領域２２において、第１の基板１０の分子と第２の基板３０の分子との間の距離はより大きく、それによってより弱い化学的結合とより弱い接着エネルギーを作成することを意味する。反対に、島２１と第２の基板３０間には適当な程度の接着エネルギーが存在する。
【００６１】
それ故に、接着層に関して適当な配置を選択することによって、複合基板を剥離するために必要な力を変化させることができるものと理解されよう。現実の実施形態では、島の合計の表面が小さいほど基板を剥離するのが容易になる。
【００６２】
更に、パターンのサイズを変化させることにより、島の同じ全表面積にたいして接着面積の色々な分布を実現することができる。このように、大きな空隙面積により分離された大きな接着面積を有することが可能であり（これは膨らみまたは引き裂きを作成することがより容易である）、または、接着エネルギーを一様に分布させるためには、より小さな、しかしより多数の空間を有することが好適である。
【００６３】
ここで、上記した様な本発明による複合基板の製造ための工程を記述する。
【００６４】
以下の記述は、ソース基板から接着層で被覆された仲介基板へ半導電性層を移転するためのスマート・カット（商標）型の工程を提案するが、ＢＳＯＩ（接着されたＳＯＩ）または他にはＢＥＳＯＩ（接着されエッチバックされるＳＯＩ）を含む、当業者にはよく知られた他の技術が接着層のタイプと機械的な焼き込み抵抗に依存して期待される。これらの技術は、分子付着接着に基づくほかに、結果として該ソース基板の破壊につながる、研磨タイプの技術および／または化学エッチング技術によるソース基板の物理的な除去に基づいている。
【００６５】
図５Ａを参照すると、第１のステップは、第１の基板１０の表面上に所望のパターンを区画する、マスク４０を形成するステップからなる。
【００６６】
マスク４０は、第１の基板１０の表面の、島を形成したいと思う区域を被覆しないように形成される。マスク４０の第１の実施形態は、当業者にはよく知られたフォトリソグラフィー技術を使用する。感光性樹脂が第１の基板１０の全表面に亘って成膜され、次に、基板上に置かれた、または、光源上に置かれたマスクを通して光輻射に晒される。最後に、光に晒されなかった区域の樹脂が溶解される。
【００６７】
他の実施形態によれば、マスクが基板の全表面上に成膜され、次に、ある面積がリソグラフィー技術により選択的にエッチングされる。
【００６８】
パターンを有するマスク４０を作成する他の方法は、加圧システムを使用してパターンがプリントされる樹脂を使用するステップからなる。これはナノ蝕刻技術を含む。
【００６９】
パターンは、必要とされる接着エネルギーとおよび／または、複合基板が剥離されることを意図する場合には選択される剥離技術とに従って最適化されてもよい。
【００７０】
例えば、図２を参照して上記したように、（液体または気体を使用する）化学的手段による除去に対しては、放射状の配置を持つチャネルが選択されてもよいが、エッチング液体が接着層２０内へ伝搬するのを可能にする同心円形の他の配置でもよい。図３を参照して上記したように、機械的な除去が好適な場合は、島のできるだけ一様な分布が好適である。
【００７１】
島のサイズの下限は、リソグラフィーまたはナノ蝕刻技術を使用して決められる。上限は、剥離操作中に膨らみまたは引き裂きのような欠陥の形成を防ぐことに関して決められる。島の長さと幅は、１ナノメートルから１マイクロメートルの間にあることが好適である。
【００７２】
図５Ｂを参照すると、第２のステップは、マスクのない、または空洞のない区域を変形または充填するステップからなる。
【００７３】
好適な実施形態によれば、プラズマ処理が適用される。
【００７４】
空洞の表面を軽くエッチングしながら、プラズマは、空洞の内部に非常に薄い層を成長することを可能にする。
【００７５】
例えば、シリコン基板１０に適用される酸素プラズマ処理の間に、ＳｉＯ２の薄層が形成される。該酸化物はもともとのＳｉよりも体積が大きい。この膨張の大きさの程度は数Åにも及ぶ。
【００７６】
プラズマのタイプは、空洞内に形成したいとする接着層のタイプに依存する。
【００７７】
このように、基板１０がシリコンでできている場合は、ＳｉＯ２の島を形成するためには、酸素プラズマ処理を使用するのが好適であり、Ｓｉ３Ｎ４の島を獲得するためには窒素プラズマが好適である。
【００７８】
当業者は、基板１０の材料と島２１の所望の材料とに適したプラズマを選択するであろう。
【００７９】
色々なタイプのプラズマを組み合わせることも可能である。
【００８０】
このように、基板３０上にはＮ２プラズマ、また基板１０上にはＯ２プラズマという２重活性化を実現することもできる。基板３０上に形成されるＳｉ３Ｎ４層はまた、引き続く技術ステップにおいて有用であるエッチング障壁としても働く。
【００８１】
島の厚さは、プラズマ条件によって決定される。
【００８２】
これに関しては、非特許文献２を参照することができる。
【００８３】
このように、約２５Åから約１００Åの範囲の厚さを持つ酸化膜を得ることができる。
【００８４】
ヴィタール（Ｖｉｔａｌｅ）らの論文に示されているように、ＳｉウェーハのＯ２プラズマ処理の間で酸化物が最初に作成された後は、プラズマによる酸化物のエッチングと下地のＳｉの酸化過程との競合関係が存在する。
【００８５】
この結果、島２１は基板１０内に押し下げられることになる。
【００８６】
島の上面と島の間に位置する基板１０の領域の表面とのレベル差に対応するステップの高さは、減少する。
【００８７】
それは、プラズマ処理時間により正確に制御可能である。
【００８８】
このようにして、５Åのオーダーのステップを実現することができる。
【００８９】
１０から１００Åの間の高さの段差を形成しようとするのは好適である。
【００９０】
プラズマ処理は、それ故に、数Åのオーダーの厚さの島の形成を非常に正確に制御できるという利点を提供する。
【００９１】
本発明によれば、基板１０の表面で島２１を形成するためにプラズマを使用する「標準的な」条件の範囲は、
ＲＦパワーは０から４０００ワット、
圧力は１０から２００ｍＴｏｒｒ、
流速は５０−２０００ｓｃｃｍ、
ガスは、Ｏ２、Ｎ２、Ａｒ、
温度は５−６０℃、
時間間隔は５秒から数分。
【００９２】
典型例としては、７５Åの厚さの島（これは約４０Åの段差を形成するが)を作成するためには、Ｏ２プラズマは、ＲＦパワーが１３００Ｗ、室温で流速２００ｓｃｃｍ、圧力５０ｍＴｏｒｒで２０秒間の条件を使用することができる。
【００９３】
代替としては、より効率的な島形成エッチングを可能にし、最後は親水性の表面で覆い、および／または樹脂を除去するために純粋Ｏ２プラズマで終わるようなフッ素含有のガス・ベースのプラズマ（ＣＦ４、Ａｒ、Ｏ２）を使用することも同様に可能である。
【００９４】
プラズマ処理の他の利点は、基板を活性化し、分子付着で接着された基板の接着エネルギーを増強する効果である。
【００９５】
このように、プラズマ処理は、絶縁性の島の形成とその活性化を単一のステップで結合するという利点を有する。
【００９６】
空洞内を充填する他の方法は、当業者にはよく知られた技術を使用して成膜または熱酸化法によりＳｉＯ２の島を形成するステップからなる。熱酸化法が使用される場合は、酸化膜の厚さは、約２０Åと数１０００Åの範囲で制御できる。
【００９７】
１つの代替の実施形態によれば、より厚い厚さを有する島を獲得するために、プラズマ処理による島の形成に加えて熱酸化を行うことができる。このような場合、第１の基板１０のその全表面に亘っての酸化をまず実行し、次に、前記のマスク工程がおこなわれ、マスク内の空いた空洞内部の酸化物が、プラズマ処理によりエッチングされる。
【００９８】
図５Ｃを参照すると、第３のステップは、所望のパターンに分布した絶縁性の島２１からなる接着層２０を獲得するためのマスク４０を除去するステップからなる。上記したプラズマ処理により獲得されたこれらの島は、また、活性化される。
【００９９】
マスク４０の特性に基づいて、選択的にマスクを除去するために、プラズマ処理または化学エッチングを使用することもできる。
【０１００】
代替の実施形態によれば、プラズマ処理は、島２１が形成されると同時にマスク４０を除去する目的で使用することができる。実際問題として、感光性樹脂は、酸素プラズマを使用した比較的従来の方法で除去される。
【０１０１】
樹脂を除去するためにプラズマ処理が望ましくない場合は、樹脂の厚さは、プラズマ活性化ステップの間に完全に消費されることのないように十分な厚さに選択される。
【０１０２】
一方、１回の同時の処理で島が作成され樹脂が除去されるのが望ましい場合は、適当な樹脂のタイプと、処理の過程ですべてが確実に消費されるような厚さとを選択するだけで十分である。
【０１０３】
異なるタイプの領域２２により、好適には、空隙または第１の基板１０の材料によりお互いに分離された島２１からなる接着層２０が、このようにして獲得される。その結果、島２１は、第１の基板１０の表面に対して盛り上がっている。
【０１０４】
マスクを使用することは、正確にパターンを区画することを可能にするので、接着表面は、完全に制御される。
【０１０５】
更に、島２１の厚さも非常に正確に制御される。これにより、接着層２０は、不連続ではあるが、一様な厚さを持ち、そのため、第２の基板３０との間で適当な接着エネルギーを確保することができる。
【０１０６】
更に、島２１のサイズと分布は、膨らみのような欠陥の形成を最小化するように選択される。
【０１０７】
第４のステップは、島２１からなる絶縁性層２０で覆われた第１の基板１０上に第２の基板３０を分子付着接着するステップからなる。
【０１０８】
予備的な、従来技術の研磨及び清浄化のステップが実行される。
【０１０９】
第２の基板３０は、選択肢として、その表面で絶縁性層（例えば、ＳｉＯ２またはＳｉ３Ｎ４）を含んでもよい。
【０１１０】
図６Ａまたは図７Ａを参照すると、該第２の基板は、薄層３１を第１の基板１０へ移転することを目的として（破線で示した）脆弱化区域を作成することを意図したイオン注入ステップを受けていてもよい。
【０１１１】
ＳＯＩ構造のようなＳｅＯＩタイプの構造では、絶縁性層の島と第２の基板との間の接着エネルギーを増強するために、例えば、通常の熱処理を使用した熱処理ステップが適用されるのが好適である。
【０１１２】
図６Ｂまたは図７Ｂを参照すると、第２の基板３０が前記のイオン注入ステップを受けたような特別の場合には、次に、第２の基板３０の残部３２は、熱または化学的処理によって、または機械的な力を加えることにより、脆弱化区域に沿って切り離される。
【０１１３】
さて、複合基板を剥離するための色々な技術を記述しよう。
【０１１４】
剥離は、機械的な除去、または、例えば、ＨＦ処理のような選択的エッチングのどちらかで行われる。ＨＦ処理は、島の間の非接着の区域の存在によって可能となる。剥離後、研磨するために、層３１の表面処理を行わねばならない。
【０１１５】
剥離したい層の厚さとその後の使い道によっていくつかの場合が提示される。
【０１１６】
図６Ｂを参照すると、層３１が自分で支えるために十分な厚さがある場合は、接着層２０から除去される。その厚さが数マイクロメートルより厚い場合は、層は自分で支えられるのが通常である。
【０１１７】
図７Ｂを参照すると、層３１が薄い場合には、層は、その支持基板として働く最終基板６０上へ移転しなければならない。これを達成するためには、図７Ｃを参照すると、該最終基板６０は、層３１の上に接着され、次に、図７Ｄを参照して、接着層２０に関する剥離が行われる。
【０１１８】
他の代替の実施形態によれば、層３１は、エピタキシャル成長のための種層として働くこともできる。
【０１１９】
例えば、スマート・カード型の応用に対して、層３１は、（プラスチック薄膜、金属層など）他の機械的な支持基板上に接着されてもよい。
【図１】
0005497626.tif 000002
【図２】
0005497626.tif 000003
【図３】
0005497626.tif 000004
【図４】
0005497626.tif 000005
【図５Ａ】
0005497626.tif 000006
【図５Ｂ】
0005497626.tif 000007
【図５Ｃ】
0005497626.tif 000008
【図６Ａ】
0005497626.tif 000009
【図６Ｂ】
0005497626.tif 000010
【図７Ａ】
0005497626.tif 000011
【図７Ｂ】
0005497626.tif 000012
【図７Ｃ】
0005497626.tif 000013
【図７Ｄ】
0005497626.tif 000014